(57)【特許請求の範囲】
【請求項１】
粉砕助剤を含有するセメントに対して加熱脱着処理を行うことにより当該粉砕助剤を熱分解することなく抽出物として抽出する加熱脱着工程と、前記加熱脱着工程によって抽出した前記抽出物をそれぞれ認識可能な状態に検出するガスクロマトグラフ工程と、前記ガスクロマトグラフ工程によって検出された前記抽出物の質量スペクトルをそれぞれ計測する質量分析工程と、前記質量分析工程によって計測された前記抽出物の質量から前記粉砕助剤を同定する定性分析工程と、検出した前記粉砕助剤の総量からセメント中に含まれる粉砕助剤の量を定量する定量分析工程とを含んでいるセメント中の粉砕助剤の定性・定量分析方法であって、
前記加熱脱着工程における加熱温度を、２００〜３５０℃としていることを特徴とするセメント中の粉砕助剤の定性・定量分析方法。
【請求項２】
前記加熱脱着工程と前記ガスクロマトグラフ工程との間に、前記加熱脱着工程によって抽出した前記抽出物を冷却する冷却工程をさらに含むものとしている請求項１記載のセメント中の粉砕助剤の定性・定量分析方法。
【請求項３】
前記ガスクロマトグラフ工程を、前記抽出物をそれぞれ別個のピークとして認識可能な状態とするものとし、
前記定性分析工程を、前記ガスクロマトグラフ工程によって検出された前記抽出物の質量を、前記質量分析工程によって計測することにより前記粉砕助剤を同定するものとしている請求項１又は２記載のセメント中の粉砕助剤の定性・定量分析方法。
【請求項４】
前記定性分析工程を、前記ピークに係る前記抽出物の質量スペクトルをライブラリ検索することによって前記粉砕助剤を同定するものとしている請求項３記載のセメント中の粉砕助剤の定性・定量分析方法。
【請求項５】
前記定量分析工程を、前記定性分析工程によって同定した前記粉砕助剤に係るピークの面積から前記粉砕助剤を定量するものとしている請求項３又は４記載のセメント中の粉砕助剤の定性・定量分析方法。
【請求項６】
前記定量分析工程を、ジエチレングリコール、プロピレングリコール、トリエタノールアミン又はトリイソパノールアミンの何れかに係るガスクロマトグラフのピークの面積から作成された検量線データと、前記ガスクロマトグラフ工程によって検出された前記粉砕助剤に係るピークの面積とを比較することにより前記粉砕助剤の含有量を定量するものとしている請求項３又は４記載のセメント中の粉砕助剤の定性・定量分析方法。
【請求項７】
粉砕助剤を含有するセメントに対して加熱脱着処理を行うことにより当該粉砕助剤を熱分解することなく抽出物として抽出する加熱脱着工程と、前記加熱脱着工程によって抽出した前記抽出物をそれぞれ認識可能な状態に検出するガスクロマトグラフ工程と、前記ガスクロマトグラフ工程によって検出された前記抽出物の質量スペクトルをそれぞれ計測する質量分析工程と、前記質量分析工程によって計測された前記抽出物の質量から前記粉砕助剤を同定する定性分析工程とを含んでいるセメント中の粉砕助剤の定性分析方法であって、
前記加熱脱着工程における加熱温度を、２００〜３５０℃としていることを特徴とするセメント中の粉砕助剤の定性分析方法。
【発明の詳細な説明】
【技術分野】
【０００１】
本発明は、セメント中に添加した粉砕助剤の定性・定量分析方法に関するものである。
【背景技術】
【０００２】
従来、セメントの製造工程においてセメントクリンカーの粉砕工程では、粉砕性の向上や消費エネルギーの削減を目的として高極性有機化合物を主成分とする粉砕助剤が添加されている。添加された粉砕助剤は、一般にセメント中に残存するが、粉砕工程においてセメントクリンカー同士が擦れる際の摩擦熱によって揮発してしまう場合もあるため必ずしも添加量と残存量は一致しない。特に沸点の低い粉砕助剤を添加し、粉砕器内部の温度が高温であった場合には、残存量は著しく小さなものとなる。
【０００３】
一般にセメントに残存している粉砕助剤の種類と量は粉体の性質に影響を与える。このため、セメントの粉体の性状に異常が見られた場合、原因究明のために残存している粉砕助剤の種類と量を知ることは重要である。また、粉砕助剤残存量は粉砕工程における粉砕助剤添加量、粉砕器内部の温度と密接な関係にあるために、粉砕助剤残存量によって操業条件を推定することができる。
【０００４】
セメントクリンカーの粉砕時に添加される粉砕助剤としては、ジエチレングリコール、プロピレングリコール等の多価アルコール類、トリエタノールアミン、トリイソパノールアミン等のアミノアルコール類などが使用されている。一般に、これらの粉砕助剤の添加量は極めて少なく、例えばセメントクリンカーの粉砕時使用されるジエチレングリコールの添加量は、通常０．０２〜０．０５重量％である。
【０００５】
そしてこのようなセメント中の粉砕助剤の分析方法としては熱分解ガスクロマトグラフ法による定量方法が報告されている（例えば、特許文献１参照）。この方法では試料であるセメント粉体を熱分解炉で、７６４℃で瞬間加熱することにより、セメント中の粉砕助剤を分解、粉体中から脱離させ、生成した熱分解生成物の量をガスクロマトグラフ分析で得たピークから測定することにより、粉砕助剤の残存量を定量するものである。
【特許文献１】特開平６−３０８１１０号公報
【発明の開示】
【発明が解決しようとする課題】
【０００６】
しかしながら、この方法では粉砕助剤の熱分解生成物を測定しているため、粉砕助剤が異なっていても熱分解生成物が共通しているような場合は、熱分解前の粉砕助剤の判別を付けることが困難である。例えば、ジエチレングリコール、プロピレングリコール等のグリコール類は熱分解時に、例えば二酸化炭素やエチレングリコールといった同一の熱分解生成物を生成する。また、トリエタノールアミンやトリイソプロパノールアミン等のアミノアルコール類も熱分解時に同一の熱分解生成物を生成する。加えて、これら粉砕助剤を熱分解した熱分解生成物の生成量は粉砕助剤の種類ごとに異なるものとなっている。このため、添加された粉砕助剤が予め分かっている場合であれば、その熱分解生成物をそれぞれ定量することによって、残存量を定量することが可能であるが、添加された粉砕助剤が未知の場合には、その種類と残存量を特定することは困難である。また、熱分解を行う際の熱分解効率は、一般に再現性が低いために、定量する際の変動係数は大きいものとなっている。
【０００７】
本発明は、このような不具合に着目したものであり、セメント中の粉砕助剤を的確に定性分析しつつ、且つ正確に定量することができる定性分析並びに定量分析方法を提供する。
【課題を解決するための手段】
【０００８】
本発明は、このような目的を達成するために、次のような手段を講じたものである。すなわち、本発明に係るセメント中の粉砕助剤の定性・定量分析方法は、粉砕助剤を含有するセメントに対して加熱脱着処理を行うことにより当該粉砕助剤を熱分解することなく抽出物として抽出する加熱脱着工程と、加熱脱着工程によって抽出した抽出物をそれぞれ認識可能な状態に検出するガスクロマトグラフ工程と、ガスクロマトグラフ工程によって検出された抽出物の質量スペクトルをそれぞれ計測する質量分析工程と、質量分析工程によって計測された抽出物の質量から粉砕助剤を同定する定性分析工程と、検出した粉砕助剤の総量からセメント中に含まれる粉砕助剤の量を定量する定量分析工程とを含んでいるものである。
【０００９】
ここで「セメント中の粉砕助剤」とは、「セメントに対して混合させた」、言い換えれば「セメント製造時に添加した」と同義であり、詳細には、セメント粒子に粉砕助剤が付着した状態を指すものである。またガスクロマトグラフとは、抽出物を構成する各成分を、例えばそれぞれ別個のピークとして認識可能に表示するまでの行為を示す、いわゆる狭義のガスクロマトグラフを指すものである。そして質量分析とは、抽出された抽出物に係る原子或いは分子の質量スペクトルを分析する行為を示すものである。
【００１０】
このようなものであれば、粉砕助剤を加熱脱着することによって熱分解させることなくガスクロマトグラフ分析を行うことにより、従前であれば熱分解により共通の化合物にまで分解されてしまうために成し得なかった定性分析を、高い確実性をもって行うことができる。また、特定した粉砕助剤の含有量もクロマトグラフによって認識された、例えばピークの値や形状といった結果から好適に定量することが可能である。
【００１１】
本発明は、セメント中に通常混入させる粉砕助剤の特性から、加熱温度を２００〜３５０℃としたことを特徴とする。このようなものであれば、それらの粉砕助剤を熱分解させることなく加熱脱着することができるので、熱分解せずに認識した粉砕助剤を好適に定性分析することができる。
【００１２】
そして、加熱脱着により抽出した粉砕助剤を含む抽出部をそれぞれより明確に認識し得るようにするために、加熱脱着工程とガスクロマトグラフ工程との間に、加熱脱着工程によって抽出した抽出物を冷却する冷却工程をさらに含むものとすることが望ましい。具体的には、冷却工程における冷却温度を、−１５０℃に設定することが好ましい。
【００１３】
そしてガスクロマトグラフ工程を、抽出物をそれぞれ別個のピークとして認識可能な状態とするものとした場合、粉砕助剤の定性分析を高い精度で行うための具体的な定性分析工程として、ガスクロマトグラフ工程によって検出された抽出物を示すピークの位置から粉砕助剤に係るピークを同定するものを挙げることができる。さらに詳細には、定性分析工程を、ピークに係る抽出物の質量スペクトルをライブラリ検索することによって粉砕助剤を同定するといった態様を挙げることができる。
【００１４】
一方上述同様ガスクロマトグラフ工程を抽出物をそれぞれ別個のピークとして認識可能な状態とするものとした場合、定量分析工程を、定性分析工程によって同定した粉砕助剤に係るピークの面積から粉砕助剤を定量するものとすれば、正確に含有量を測定することが可能となる。詳細には、定量分析工程を、ジエチレングリコール、プロピレングリコール、トリエタノールアミン又はトリイソパノールアミンの何れかに係るガスクロマトグラフのピークの面積から作成された検量線データと、ガスクロマトグラフ工程によって検出された粉砕助剤に係るピークの面積とを比較することにより粉砕助剤の含有量を定量するものとすれば、より迅速且つ正確に粉砕助剤を定量することが可能となる。
【００１５】
そして本発明に係るセメント中の粉砕助剤の定性分析方法は、粉砕助剤を含有するセメントに対して加熱脱着処理を行うことにより当該粉砕助剤を熱分解することなく他の成分とともに抽出物として抽出する加熱脱着工程と、加熱脱着工程によって抽出した抽出物をそれぞれ認識可能な状態に検出するガスクロマトグラフ工程と、ガスクロマトグラフ工程によって検出された抽出物の質量をそれぞれ計測する質量分析工程と、質量分析工程によって計測された抽出物の質量から粉砕助剤を同定する定性分析工程とを含んでいるセメント中の粉砕助剤の定性分析方法であって、前記加熱脱着工程における加熱温度を、２００〜３５０℃としていることを特徴とする。
【発明の効果】
【００１６】
本発明によれば、高い確実性をもって粉砕助剤を特定することができるとともに、特定した粉砕助剤の含有量もクロマトグラフ分析の結果から好適に定量することが可能である。
【００１７】
そして本発明を粉砕助剤の同定並びに粉砕器内部の温度と密接な関係にある粉砕助剤残存量の定量に応用すれば、セメント粉砕に係る操業条件を好適に推定することができ、セメントの粉体の性状に異常が見られた場合の原因究明にも大きく寄与するものとなる。
【発明を実施するための最良の形態】
【００１８】
以下、本発明の一実施の形態について図面を参照して説明する。
【００１９】
本実施形態においてセメントｃ中の粉砕助剤の定性・定量分析を行うための加熱脱着ガスクロマトグラフ質量分析（加熱脱着ＧＣ／ＭＳ）装置（以下分析装置と記す）Ａを図１に示す。
【００２０】
ここで本実施形態に係るセメントｃ中の粉砕助剤ｅｘ１の定性分析方法は、粉砕助剤ｅｘ１を含有するセメントｃに対して加熱脱着処理を行うことにより当該粉砕助剤ｅｘ１を熱分解することなく抽出物ｅｘ１として、或いは、セメントｃが粉砕助剤ｅｘ１意外に他の成分ｅｘ２を含有する場合には他の成分とともに抽出物ｅｘ１、ｅｘ２として抽出する加熱脱着工程ＳＴ１と、加熱脱着工程ＳＴ１によって抽出した抽出物ｅｘ１、ｅｘ２をそれぞれ認識可能な状態に検出するガスクロマトグラフ工程ＳＴ３と、ガスクロマトグラフ工程ＳＴ３によって検出された抽出物ｅｘ１、ｅｘ２の質量スペクトルをそれぞれ計測する質量分析工程ＳＴ４と、質量分析工程ＳＴ４によって計測された抽出物ｅｘ１、ｅｘ２の質量から粉砕助剤ｅｘ１を同定する定性分析工程ＳＴ５とを含んでいることを特徴とする。
【００２１】
そして本実施形態に係るセメントｃ中の粉砕助剤ｅｘ１の定性・定量分析方法は、上記各工程に加え、検出した粉砕助剤ｅｘ１の総量からセメントｃ中に含まれる粉砕助剤ｅｘ１の量を定量する定量分析工程ＳＴ６をさらに含んでいることを特徴とするものである。
【００２２】
以下、当該分析装置Ａについて、図１、図２及び図３を用いて説明する。
【００２３】
分析装置Ａは、試料ｈ、すなわち粉砕助剤ｅｘ１を含んでいるセメントｃに対して加熱脱着を行うための加熱脱着導入システム１と、加熱脱着によって試料ｈから抽出した抽出物ｅｘ１、ｅｘ２をヘリウム等のキャリアガスとともにカラム２２に通して解析可能な状態で検出するガスクロマトグラフシステム２と、検出された抽出物ｅｘ１、ｅｘ２の質量を計測する質量分析システム３と、当該抽出物ｅｘ１、ｅｘ２を定性分析並びに定量分析を行う定性・定量分析システム４とを主に具備している。また、後述する冷却部１３、プレカラム１４、コネクタ２１及びカラム２２は、図１に示すように、温度を適宜設定し得るオーブンＯＶの内部に配置されている。
【００２４】
なお当該分析装置Ａはその他電源システムやコンピュータシステム等、他の必須要素も具備するものであるが、本実施形態ではそれらについては既知のものを採用しているため、その詳細な構成説明については省略するものとする。
【００２５】
加熱脱着導入システム１は、図１に示すように、オートサンプラー１１と、加熱脱着部１２と、冷却部１３と、プレカラム１４とを具備している。
【００２６】
オートサンプラー１１は、試料ｈを充填した試料チューブｔを例えば複数収納したものであり、試料チューブｔ毎に充填した試料ｈをスムーズに加熱脱着部１２へ挿入するためのものである。
【００２７】
加熱脱着部１２は、本実施形態に係る加熱脱着工程ＳＴ１を実現するものである。この加熱脱着部１２は、オートサンプラー１１によって挿入された試料チューブｔ内に例えば窒素やヘリウムといった不活性ガスからなるキャリアガスを充満させた状態とし、本実施形態では２００〜３５０℃といった加熱温度にまで加熱し、試料ｈから加熱脱着された抽出物ｅｘ１、ｅｘ２を抽出するものである。具体的には室温である２０℃から毎分６０℃の速度で２５０℃にまで昇温させ、当該２５０℃で３分間維持することにより、試料ｈを加熱脱着するものである。なお本実施形態では、この抽出物ｅｘ１、ｅｘ２には通常、熱分解されずに抽出された粉砕助剤ｅｘ１を含むとともに、場合によっては粉砕助剤ｅｘ１以外の他の成分として抽出物ｅｘ２を含んでいる。
【００２８】
冷却部１３は、本実施形態に係る冷却工程ＳＴ２を実現するものである。この冷却部１３は、本実施形態では第一冷却部１３１と、第二冷却部１３２とを具備しているものである。具体的には、第一冷却部１３１と第二冷却部１３２とによって加熱脱着部１２により試料ｈから加熱脱着された抽出物ｅｘ１、ｅｘ２を、一旦−１５０℃まで冷却した後、毎分１２℃の速度で再び２５０℃にまで昇温させ、２５０℃で５分間維持するように設定している。このように、加熱脱着部１２によって一旦加熱脱着された抽出物ｅｘ１、ｅｘ２を冷却することを一般にはクライオフォーカスといい、当該クライオフォーカスによって、後述するガスクロマトグラフ工程ＳＴ３において抽出物ｅｘ１、ｅｘ２を構成する各成分を示す各ピークをシャープな形状に検出することができる。換言すれば、各ピークをそれぞれ明確なものとしてピークの面積を正確に計測し易い状態に検出することができる。なお本実施形態では、第一冷却部１３１及び第二冷却部１３２によって、加熱脱着した抽出物ｅｘ１、ｅｘ２を二度に亘って冷却する機能を有しているが、後述する実施例ではＣＩＳ４たる第一冷却部１３１のみを使用している。
【００２９】
プレカラム１４は、冷却部１３によって一旦冷却された抽出物ｅｘ１、ｅｘ２をオーブンＯＶ内においてコネクタ２１を介してカラム２２へ導入するものである。
【００３０】
ガスクロマトグラフシステム２は、本実施形態に係るガスクロマトグラフ工程ＳＴ３を実現するものである。このガスクロマトグラフシステム２は、図１に示すように、コネクタ２１と、カラム２２と、検出部２３とを具備している。
【００３１】
コネクタ２１は、上述したプレカラム１４とカラム２２とを接続するものである。なおカラム２２を交換する際は、当該コネクタ２１とカラム２２との接続部分及びカラム２２と検出部２３との接続部分を解除することにより行うものである。
【００３２】
カラム２２は、抽出物ｅｘ１、ｅｘ２をキャリアガスとともに各抽出物ｅｘ１、ｅｘ２をそれぞれ異なるスピードで通過させるものであり、本実施形態ではＨＰ―ＩＮＮＯＷＡＸ（長さ３０ｍ、内径０．２５ｍｍ、膜圧０．２５μｍ）を採用している。そして抽出物ｅｘ１、ｅｘ２がカラム２２を通過する際のオーブンＯＶの温度を、本実施形態では、７０℃で１分維持した後毎分２０℃の速度で昇温させ１８０℃に達した後、毎分１０℃の速度で２５０℃にまで昇温させ、２５０℃で３分維持するように設定している。
【００３３】
検出部２３は、カラム２２を通過した抽出物ｅｘ１、ｅｘ２を図２に示すようなチャートとして出力し得るものである。本実施形態では、抽出物ｅｘ１、ｅｘ２を、それぞれ別個のピークとして認識可能な状態とすべく、同図のようなチャートとして表わしているが、チャートの形式で出力することに限られることはなく、質量分析システム３並びに定性・定量分析システム４へデータとして出力し得るものであればよい。なお同図では、後述する粉砕助剤ｅｘ１に係るピークのみを矢印で示している。
【００３４】
質量分析システム３は、本実施形態に係る質量分析工程ＳＴ４を示すものである。当該質量分析システム３は、図１に示す検出部２３によってそれぞれ図２に示す別個のピークとして認識可能となった抽出物ｅｘ１、ｅｘ２の各ピークの質量スペクトルを、例えば図３に示すように出力するものである。ここで、図３は、図２において矢印で示した抽出物ｅｘ１に係るピークの質量スペクトルを示すものである。また質量分析に係る条件としては後述の実施例のように、既存の種々の条件を採用することができる。
【００３５】
定性・定量分析システム４は、図２に示すようなチャートとして検出した抽出物ｅｘ１、ｅｘ２に係るデータ、具体的にはチャートに示されたピーク並びに当該ピークの質量スペクトルを基に、粉砕助剤ｅｘ１を同定する定性分析部４１と、粉砕助剤ｅｘ１に係るピークの面積から粉砕助剤ｅｘ１を定量する定量分析部４２とを具備している。なお本実施形態において定性・定量分析システム４はガスクロマトグラフシステム２並びに質量分析システム３と同じ分析装置Ａ内で行う態様を開示したが、例えば、ガスクロマトグラフシステム２によって得られた例えば図２に示すようなチャートを、別体のコンピュータシステムによって解析するといったように、定性・定量分析システム４を別体の装置によって行うものとしてもよい。
【００３６】
定性分析部４１は、本実施形態に係る定性分析工程ＳＴ５を実現するものである。この定性分析部４１は、具体的に本実施形態では、一般に粉砕助剤ｅｘ１として用いられる化合物であるジエチレングリコール、プロピレングリコール、トリエタノールアミン又はトリイソパノールアミン等を含む種々の化合物に係る質量スペクトルを予めライブラリとして記憶しておき、上述した図３に係る質量スペクトルとを比較していくことによって帰属率の高い化合物を検索することによって粉砕助剤ｅｘ１を同定するものである。ここで本実施形態では当該定性分析部４１によって、図３に係る質量スペクトルが高い帰属率でジエチレングリコールに帰属されるとの結果を得た。すなわち、この時点で抽出物ｅｘ１がジエチレングリコールすなわち粉砕助剤ｅｘ１であると同定することができる。
【００３７】
定量分析部４２は、本実施形態に係る定量分析工程ＳＴ６を実現するものである。この定量分析部４２は、同定された粉砕助剤ｅｘ１に係るピークの面積から粉砕助剤ｅｘ１を定量するものである。具体的には、上述のジエチレングリコール、プロピレングリコール、トリエタノールアミン又はトリイソパノールアミンの何れかに係るガスクロマトグラフの含有量とピークの面積との相関を基に予め作成された各粉砕助剤ｅｘ１に係る検量線データと、ガスクロマトグラフシステム２によって検出された粉砕助剤ｅｘ１に係るピークの面積とを比較することにより粉砕助剤ｅｘ１の含有量を定量するものとしている。
【００３８】
以上のように、本実施形態に係るセメントｃ中の粉砕助剤ｅｘ１の定性分析方法は、粉砕助剤ｅｘ１を含有するセメントｃに対して加熱脱着処理を行うことにより当該粉砕助剤ｅｘ１を熱分解することなく他の成分とともに抽出物ｅｘ１、ｅｘ２として抽出する加熱脱着工程ＳＴ１と、加熱脱着工程ＳＴ１によって抽出した抽出物ｅｘ１、ｅｘ２をそれぞれ認識可能な状態に検出するガスクロマトグラフ工程ＳＴ３と、ガスクロマトグラフ工程ＳＴ３によって検出された抽出物ｅｘ１、ｅｘ２の質量をそれぞれ計測する質量分析工程ＳＴ４と、質量分析工程ＳＴ４によって計測された抽出物ｅｘ１、ｅｘ２の質量から粉砕助剤ｅｘ１を同定する定性分析工程ＳＴ５とを含んでいることを特徴としているので、粉砕助剤ｅｘ１を加熱脱着することによって熱分解させることなくガスクロマトグラフ分析を行うことにより、従前であれば熱分解により共通の化合物にまで分解されてしまうために成し得なかった定性分析を、高い確実性をもって行うことができるものとなっている。
【００３９】
そして勿論、同定した粉砕助剤ｅｘ１の量を測定する定量分析工程ＳＴ６をさらに行うことによって、本実施形態に係るセメントｃ中の粉砕助剤ｅｘ１の定性・定量分析方法は、同定した粉砕助剤ｅｘ１の量を測定する定量分析工程ＳＴ６をさらに含んでいることを特徴としているので、特定した粉砕助剤ｅｘ１の含有量もクロマトグラフによって認識された、例えばピークの面積といった結果から好適に定量することが可能である。
【００４０】
また、セメントｃ中に通常混入させるジエチレングリコール、プロピレングリコール、トリエタノールアミン又はトリイソパノールアミンといった粉砕助剤ｅｘ１を熱分解させることがない温度である２００〜３５０℃を加熱温度として設定しているので粉砕助剤ｅｘ１を好適に定性分析し得るものとなっている。
【００４１】
また本実施形態では、ガスクロマトグラフ工程ＳＴ３によって検出される各抽出物ｅｘ１、ｅｘ２のピークをよりシャープなものとするために、いわゆるクライオフォーカシングである冷却工程ＳＴ２を、加熱脱着工程ＳＴ１と記ガスクロマトグラフ工程ＳＴ３との間に含むものとしているので、後の定性分析工程ＳＴ５並びに定量分析工程ＳＴ６をより正確に行い得るものとなっている。具体的には、冷却工程ＳＴ２における冷却温度を、−１５０℃に設定して、より確実にクライオフォーカシングを行い得るものとしている。
【００４２】
そしてガスクロマトグラフ工程ＳＴ３によってそれぞれ別個のピークとして認識された抽出物ｅｘ１、ｅｘ２の質量を、具体的には質量スペクトルを質量分析工程ＳＴ４によって計測することにより粉砕助剤ｅｘ１を同定するものとしているので、粉砕助剤ｅｘ１の定性分析を高い精度で行うことが可能となっている。また、抽出物ｅｘ１、ｅｘ２として、加熱脱着工程ＳＴ１によって熱分解されない状態で分離された粉砕助剤ｅｘ１を直接質量分析するため、熱分解されれば同一の化合物となるような粉砕助剤ｅｘ１同士でも誤って判断することを有効に回避している。また、粉砕助剤ｅｘ１に係るピークを同定すれば抽出物ｅｘ２に係るピークは粉砕助剤ｅｘ１とは関係のないピークか或いは別の種類の粉砕助剤であることが明確となるため、従来のように、得られた全てのピークに対して熱分解によって分解された生成物に係るピークか否かを確認していく工程を有効に回避することができる。具体的には、定性分析部４１に予め種々の化合物に質量スペクトルに係るライブラリを準備しておくことにより、ピークに係る抽出物ｅｘ１、ｅｘ２の質量スペクトルをライブラリ検索することによって粉砕助剤ｅｘ１を同定するので、実際の動作はピークに係る質量スペクトルをライブラリから照合するのみの動作となり、迅速且つ正確に粉砕助剤ｅｘ１の定性分析を行うことができるものとなっている。
【００４３】
そして本実施形態では、定量分析工程ＳＴ６を、定性分析工程ＳＴ５によって同定した粉砕助剤ｅｘ１に係るピークの面積から粉砕助剤ｅｘ１を定量するものとすることによって、加熱脱着工程ＳＴ１を経て抽出された抽出物ｅｘ１、ｅｘ２の量に正確に反映したピーク面積を基に、正確な含有量を定量することができる。具体的には、定量分析工程ＳＴ６において、定量分析部４２に予めジエチレングリコール、プロピレングリコール、トリエタノールアミン又はトリイソパノールアミンの何れかに係るガスクロマトグラフのピークの面積から作成された検量線データを準備しておき、ガスクロマトグラフ工程ＳＴ３によって検出され、定性分析工程ＳＴ５によって同定された粉砕助剤ｅｘ１に係るピークの面積とを比較することにより粉砕助剤ｅｘ１の含有量を定量するものとしているので、ガスクロマトグラフ工程ＳＴ３に係るピーク面積から、試料ｈ中に含有する粉砕助剤ｅｘ１の含有量を正確に定量することが可能である。
【００４４】
以上、本発明の実施形態について説明したが、各部の具体的な構成は、上述した実施形態のみに限定されるものではなく、本発明の趣旨を逸脱しない範囲で種々変形が可能である。
【００４５】
例えば、上記実施形態において、例えば定性分析工程によってピークから同定し得ない質量スペクトルを得たとしても、当該質量スペクトルに係るデータを保存しておき、新たな別の化合物に係る質量スペクトルと比較・照合することによって粉砕助剤を同定すなわち定性分析することも可能である。さらに、本発明に係る定性分析は、単一の粉砕助剤のみを添加したセメントの分析に限られることはない。すなわち、粉砕助剤を熱分解することがないので、数種類の粉砕助剤が併せて添加された供試体に対して適用することも可能である。
【００４６】
その他、各部の具体的構成についても上記実施形態に限られるものではなく、本発明の趣旨を逸脱しない範囲で種々変形が可能である。
【実施例】
【００４７】
以下、本発明の一実施例について説明するが、本発明は当該実施例に限定されるものではない。
【００４８】
＜実施例:加熱脱着ＧＣ／ＭＳを用いた粉砕助剤の分析方法＞
＜試料＞
何れの試料も粉砕助剤を含有しないセメントと粉砕助剤を遊星ミル（フリッチュ社製遊星型ポールミル）で混合撹拌することにより調整した。
試料１：ジエチレングリコールを０．０２重量％含有する試製普通ポルドランドセメント
試料２: ジエチレングリコールを０．０４重量％含有する試製普通ポルドランドセメント
試料３: ジエチレングリコールを０．０６重量％含有する試製普通ポルドランドセメント
＜装置＞
加熱脱着導入システム：Gerstel社製  ＴＤＳＡ２、ＴＤＳ２、ＣＩＳ4
ＧＣ／ＭＳ：Agilent 社製  ６８９０ＧＣ／５９７３ＭＳＤ
*ＴＤＳＡ２は専用オートサンプラー
*ＴＤＳ２は加熱脱着システム
*ＣＩＳ4は冷却注入システム
＜分析条件＞
（１）ＴＤＳ２、ＣＩＳ４条件
ＴＤＳ２流量モード：スプリットレスモード
ＴＤＳ２脱着温度：２０℃（０．５分）→６０℃／分→２５０℃（３分）
ＴＤＳ２脱着流量：４８ｍｌ／分
ＣＩＳ４注入モード：スプリットレスモード
ＣＩＳ４温度：−１５０℃（１分）→１２℃／分→２５０℃（５分）
（２）ＧＣ（ガスクロマトグラフ）条件
キャピラリーカラム：ＨＰ−ＩＮＮＯＷＡＸ（長さ３０ｍ、内径０．２５ｍｍ、膜圧０．２５μｍ）
キャリアガス流量：１．６ｍｌ／分（コンスタントフロー）
オーブン温度：７０℃（１分）→２０℃／分→１８０℃（０分）→１０℃／分→２４０℃（３分）
（３）ＭＳ（質量分析）条件
イオン化法：ＥＩ法、７０ｅＶ
スキャン範囲：ｍ／ｚ＝２９〜５５０
トランスファーライン温度：２４０℃
イオン源温度：２３０℃
四重極温度：１５０℃
＜定性分析＞
試料１のクロマトグラムを図２に示す。１０．３分にシャープなピークが観測された。ピークの質量スペクトルと、検索結果を図３に示す。図３に示す質量スペクトルは、高い帰属率でジエチレングリコールと帰属され、本方法により、添加された粉砕助剤の定性分析が可能であることが明らかである。また勿論、ジエチレングリコール以外の粉砕助剤が添加されていても、粉砕助剤に係るピークの質量スペクトルを同様に検索すれば、確実に粉砕助剤を同定し得ることが明確なものとなった。
＜定量分析＞
試料１、試料２及び試料３をそれぞれ５回ずつ測定し、ピーク面積の平均値から検量線を作成した。測定結果を表１に、作成した検量線を図４に示す。
【００４９】
【表１】
0004684137.tif 000002
【００５０】
同表から本分析方法の変動係数（ＣＶ）は十分に小さく、また同図より検量線の直線性も高いことから、精度の高い定量分析が可能であることは明らかである。そして勿論、当該検量線を利用することによって、含有量が未定であるセメント中の粉砕助剤の定量分析を正確に行うことが可能である。また勿論、同様の手法で異なった種類の粉砕助剤に係る検量線を作成すれば、種々の粉砕助剤の定量分析をそれぞれ高い精度で行うことが可能である。
【００５１】
＜比較例：熱分解ＧＣ／ＭＳを用いた粉砕助剤の分析方法＞
＜試料＞
実施例と同じ
＜装置＞
熱分解装置：日本分析工業社製  ＪＨＰ―２キューリーポイントパイロライザー
ＧＣ／ＭＳ：Agilent 社製  ６８９０ＧＣ／５９７３ＭＳＤ
＜分析条件＞
（１）熱分解条件
熱分解温度：７６４℃
熱分解時間：１０秒間
（２）ＧＣ条件
注入モード：スプリットレス
キャピラリーカラム：ＨＰ−ＩＮＮＯＷＡＸ（長さ３０ｍ、内径０．２５ｍｍ、膜圧０．２５μｍ）
キャリアガス流量：１．６ｍｌ／分（コンスタントフロー）
オーブン温度：５℃（５分）
（３）ＭＳ条件
イオン化法：ＥＩ法、７０ｅＶ
スキャン範囲：ｍ／ｚ＝２９〜５５０
トランスファーライン温度：２４０℃
イオン源温度：２３０℃
四重極温度：１５０℃
＜定性分析＞
試料１のクロマトグラフを図５に示す。ピークが２本検出された。またＳ／Ｎ比は本発明に比較して著しく悪かった。各ピークのライブラリによる検索結果を図６（ａ）、図６（ｂ）及び図６（ｃ）、及び図７（ａ）、図７（ｂ）及び図７（ｃ）に示す。図６（ａ）に、図５における図示左側のピークに係る質量スペクトルを示す。当該質量スペクトルは、同図（ｃ）に模式的に示すＣＯ2の質量スペクトルである同図（ｂ）に対して高い帰属率を示した。そのため、図５における図示左側のピークはＣＯ2であると推定することができる。一方、図７（ａ）に、図５における図示右側のピークに係る質量スペクトルを示す。当該質量スペクトルは、同図（ｃ）に模式的に示すジエチレングリコールの熱分解生成物の質量スペクトルである同図（ｂ）に対して高い帰属率を示した、そのため、図５における図示右側のピークはジエチレングリコールの熱分解生成物と推定された。但し、多の粉砕助剤もその分子構造から同一の熱分解生成物が生じることが予想され、本方法で添加された粉砕助剤を定性分析することは困難である。
＜定量分析＞
試料１、試料２及び試料３をそれぞれ５回ずつ測定し、ピーク面積の平均値から検量線を作成した。測定結果を表２に、作成した検量線を図８に示す。
【００５２】
【表２】
0004684137.tif 000003
【００５３】
同表から本分析方法の変動係数（ＣＶ）は表１に示した実施例よりもかなり大きく、また図より検量線の直線性も実施例より低いことから、本比較例による定量分析は可能であるが、実施例よりも精度で劣ることが明らかである。
【図面の簡単な説明】
【００５４】
【図１】本発明の一実施形態に係る分析装置を示す構成説明図。
【図２】同実施形態並びに本発明の一実施例に係る粉砕助剤の加熱脱着工程を経たガスクロマトグラフ分析の結果を示す図。
【図３】図２で矢印で示したピークの質量スペクトル並びに当該スペクトルの検索結果を示す図。
【図４】同実施例に係る検量線を示す図。
【図５】本発明の比較例に係る熱分解ガスクロマトグラフ分析の結果を示す図。
【図６】図５に係るピークの質量スペクトル並びに当該スペクトルの検索結果を示す図。
【図７】同上。
【図８】同比較例に係る検量線を示す図。
【符号の説明】
【００５５】
ＳＴ１…加熱脱着工程
ＳＴ２…冷却工程
ＳＴ３…ガスクロマトグラフ工程
ＳＴ４…質量分析工程
ＳＴ５…定性分析工程
ＳＴ６…定量分析工程
【図１】
0004684137.tif 000004
【図２】
0004684137.tif 000005
【図３】
0004684137.tif 000006
【図４】
0004684137.tif 000007
【図５】
0004684137.tif 000008
【図６】
0004684137.tif 000009
【図７】
0004684137.tif 000010
【図８】
0004684137.tif 000011